(57)【要約】【課題】  圧電素子の破壊を長期間に亘って確実に防止することができる液体噴射装置を提供する。【解決手段】  圧電素子３００から引き出される第１のリード電極９０と、第１のリード電極９０から引き出される第２のリード電極９１とを有すると共に、圧電素子３００を構成する各層、第１のリード電極９０及び第２のリード電極９１のパターン領域に無機絶縁材料からなる絶縁膜１００が連続的に設けられて少なくとも圧電素子３００及び第１のリード電極９０が第１のリード電極９０の先端部に設けられる端子部９０ａを除いて絶縁膜１００によって覆われ、且つ第２のリード電極９１が絶縁膜１００上に延設されて端子部９０ａで第１のリード電極９０に接続されると共に第２のリード電極９１の先端部側に接続配線１３０が接続される接続部９１ａを有するようにする。【選択図】        図２
2006123518.tif 000002
【特許請求の範囲】
【請求項１】
圧電体層とこの圧電体層に電圧を印加する電極とを有するとともに一方の電極を介して振動板と一体となった圧電素子と、少なくともこの圧電素子の外部を覆う絶縁膜と、この絶縁膜に設けたコンタクトホールを介して前記圧電素子の他方の電極に接続してあるリード電極とを有し、前記コンタクトホールに残存する前記絶縁膜を前記一方の電極と他方の電極との間に十分な電圧を印加して破壊することにより前記他方の電極と前記リード電極との間の電気的な導通を確保したことを特徴とする圧電アクチュエータ。
【請求項２】
請求項１に記載する圧電アクチュエータにおいて、
前記リード電極は、一端部が前記他方の電極に直接接触して外部の全体が前記絶縁膜で覆われている第１のリード電極と、前記絶縁膜に設けたコンタクトホールを介して一端部が前記第１のリード電極の他端部に接触している第２のリード電極とを有することを特徴とする圧電アクチュエータ。
【請求項３】
請求項１に記載する圧電アクチュエータにおいて、
前記リード電極は、一端部が前記他方の電極に直接接触する第１のリード電極と、一端部が前記第１のリード電極の他端部に接触している第２のリード電極とを有し、
前記絶縁膜は、前記圧電素子の外周面に接してこの圧電素子を覆うとともに前記第１のリード電極の一端部と前記圧電素子の他方の電極との接触を確保するコンタクトホールを備えた第１の絶縁膜と、前記圧電素子に被覆した第１の絶縁膜及び前記第１のリード電極の外周面に接してこの圧電素子を覆うとともに前記第１のリード電極の他端部と前記第２のリード電極との接触を確保するコンタクトホールを備えた第２の絶縁膜とを有することを特徴とする圧電アクチュエータ。
【請求項４】
請求項１乃至請求項３の何れか一つに記載する圧電アクチュエータにおいて、
前記絶縁膜は、前記一方の電極と他方の電極との間に直流電圧を印加して破壊した後、さらに交流電圧を印加して破壊したものであることを特徴とする圧電アクチュエータ。
【請求項５】
請求項１乃至請求項４の何れか一つに記載する圧電アクチュエータにおいて、
前記絶縁膜がアモルファス材料からなることを特徴とする圧電アクチュエータ。
【請求項６】
請求項５に記載する圧電アクチュエータにおいて、
前記アモルファス材料が、酸化アルミニウムであることを特徴とする圧電アクチュエータ。
【請求項７】
請求項１乃至請求項６の何れか一つに記載する圧電アクチュエータを圧力発生室の液体をノズル開口から吐出させるための駆動源として用いる液体噴射ヘッドを備えたことを特徴とする液体噴射装置。
【請求項８】
一方の電極を介して振動板と一体となった圧電素子の外部を絶縁膜で覆う工程と、
前記圧電素子の他方の電極との電気的な導通を確保するためのコンタクトホールを、前記絶縁膜を薄く残してこの絶縁膜に形成する工程と、
前記他方の電極に接続されるリード電極を形成する工程と、
前記一方の電極と他方の電極との間に十分な電圧を印加して前記コンタクトホールに残った絶縁膜を破壊して除去する工程とを有することを特徴とする圧電アクチュエータの作製方法。
【請求項９】
請求項８に記載する圧電アクチュエータの作製方法において、
前記絶縁膜のコンタクトホールは、イオンミリング法により絶縁膜を除去して形成することを特徴とする圧電アクチュエータの作製方法。
【請求項１０】
請求項８に記載する圧電アクチュエータの作製方法において、
前記絶縁膜は、前記一方の電極と他方の電極との間に直流電圧を印加して破壊した後、さらに交流電圧を印加して破壊するようにしたことを特徴とする圧電アクチュエータの作製方法。
【発明の詳細な説明】
【技術分野】
【０００１】
本発明は圧電アクチュエータ及び液体噴射装置並びに圧電アクチュエータの作製方法に関し、特にインク滴を吐出するノズル開口と連通する圧力発生室の一部を振動板で構成し、この振動板の表面に圧電素子を配設して、圧電素子の変位によりインク滴を吐出させるインクジェット式記録ヘッドを備えた液体噴射装置に適用して有用なものである。
【背景技術】
【０００２】
インク滴を吐出するノズル開口と連通する圧力発生室の一部を振動板で構成し、この振動板を圧電素子により変形させて圧力発生室のインクを加圧してノズル開口からインク滴を吐出させるインクジェット式記録ヘッドには、圧電素子の軸方向に伸長、収縮する縦振動モードの圧電アクチュエータを使用したものと、たわみ振動モードの圧電アクチュエータを使用したものの２種類が実用化されている。
【０００３】
前者は圧電素子の端面を振動板に当接させることにより圧力発生室の容積を変化させることができて、高密度印刷に適したヘッドの製作が可能である反面、圧電素子をノズル開口の配列ピッチに一致させて櫛歯状に切り分けるという困難な工程や、切り分けられた圧電素子を圧力発生室に位置決めして固定する作業が必要となり、製造工程が複雑であるという問題がある。
【０００４】
これに対して後者は、圧電材料のグリーンシートを圧力発生室の形状に合わせて貼付し、これを焼成するという比較的簡単な工程で振動板に圧電素子を作り付けることができるものの、たわみ振動を利用する関係上、ある程度の面積が必要となり、高密度配列が困難であるという問題がある。
【０００５】
一方、後者の記録ヘッドの不都合を解消すべく、振動板の表面全体に亙って成膜技術により均一な圧電材料層を形成し、この圧電材料層をリソグラフィ法により圧力発生室に対応する形状に切り分けて各圧力発生室毎に独立するように圧電素子を形成したものがある。また、このような圧電素子は、例えば、湿気等の外部環境に起因して破壊され易いという問題がある。この問題を解決するために、圧力発生室が形成される流路形成基板に、圧電素子保持部を有する封止基板（リザーバ形成基板）を接合し、この圧電素子保持部内に圧電素子を密封するようにしたものがある（例えば、特許文献１参照）。
【０００６】
しかしながら、このように圧電素子を密封しても、例えば、封止基板と流路形成基板との接着部分から圧電素子保持部内に水分が入り込むこと等により、圧電素子保持部内の湿気が徐々に上昇し、最終的にはこの湿気により圧電素子が破壊されてしまうという問題がある。なお、このような問題は、インク滴を吐出するインクジェット式記録ヘッドだけではなく、勿論、インク以外の液滴を吐出する他の液体噴射ヘッドにおいても、同様に存在する。
【０００７】
【特許文献１】特開２００３−１３６７３４号公報（第１図、第２図、第５頁）
【発明の開示】
【発明が解決しようとする課題】
【０００８】
本発明は、このような事情に鑑み、圧電素子の破壊を長期間に亘って確実に防止することができる圧電アクチュエータ及び液体噴射装置並びに圧電アクチュエータの作製方法を提供することを課題とする。
【課題を解決するための手段】
【０００９】
上記課題を解決する本発明の第１の態様は、
圧電体層とこの圧電体層に電圧を印加する電極とを有するとともに一方の電極を介して振動板と一体となった圧電素子と、少なくともこの圧電素子の外部を覆う絶縁膜と、この絶縁膜に設けたコンタクトホールを介して前記圧電素子の他方の電極に接続してあるリード電極とを有し、前記コンタクトホールに残存する前記絶縁膜を前記一方の電極と他方の電極との間に十分な電圧を印加して破壊することにより前記他方の電極と前記リード電極との間の電気的な導通を確保したことを特徴とする圧電アクチュエータである。
かかる第１の態様によれば、水分透過率の低い絶縁膜によって圧電体層が覆われているため、水分が圧電体層と接触するのを防止することができる。この結果、水分に起因する圧電体層の劣化を長期に亘って確実に防止することができる。
また、コンタクトホールに残存する絶縁膜を電圧の印加により破壊しているので、絶縁膜で圧電素子に対する電気電導が阻害されることはない。この結果、リード電極を介しての良好な電気電導を確保し得る。
【００１０】
本発明の第２の態様は、
上記第１の態様に記載する圧電アクチュエータにおいて、
前記リード電極は、一端部が前記他方の電極に直接接触して外部の全体が前記絶縁膜で覆われている第１のリード電極と、前記絶縁膜に設けたコンタクトホールを介して一端部が前記第１のリード電極の他端部に接触している第２のリード電極とを有することを特徴とする圧電アクチュエータである。
かかる第２の態様によれば、圧電素子がリード電極でも覆われることとなるので、より確実な圧電素子の防湿構造とすることができる。
【００１１】
本発明の第３の態様は、
上記第１の態様に記載する圧電アクチュエータにおいて、
前記リード電極は、一端部が前記他方の電極に直接接触する第１のリード電極と、一端部が前記第１のリード電極の他端部に接触している第２のリード電極とを有し、
前記絶縁膜は、前記圧電素子の外周面に接してこの圧電素子を覆うとともに前記第１のリード電極の一端部と前記圧電素子の他方の電極との接触を確保するコンタクトホールを備えた第１の絶縁膜と、前記圧電素子に被覆した第１の絶縁膜及び前記第１のリード電極の外周面に接してこの圧電素子を覆うとともに前記第１のリード電極の他端部と前記第２のリード電極との接触を確保するコンタクトホールを備えた第２の絶縁膜とを有することを特徴とする圧電アクチュエータである。
かかる第３の態様によれば、圧電素子が２層の絶縁膜と第１のリード電極で覆われることとなるので、さらに確実な圧電素子の防湿構造とすることができる。
【００１２】
本発明の第４の態様は、
上記第１の態様乃至第３の態様の何れか一つに記載する圧電アクチュエータにおいて、
前記絶縁膜は、前記一方の電極と他方の電極との間に直流電圧を印加して破壊した後、さらに交流電圧を印加して破壊したものであることを特徴とする圧電アクチュエータである。
かかる第４の態様によれば、直流電圧の印加の際に残渣として残った絶縁膜も完全に除去し得る。
【００１３】
本発明の第５の態様は、
上記第１の態様乃至第４の態様の何れか一つに記載する圧電アクチュエータにおいて、
前記絶縁膜がアモルファス材料からなることを特徴とする圧電アクチュエータである。
かかる第５の態様によれば、水分透過率の極めて低い絶縁膜を形成できるため、水分に起因する圧電素子に対する悪影響を確実に防止し得る。
【００１４】
本発明の第６の態様は、
上記第５の態様に記載する圧電アクチュエータにおいて、
前記アモルファス材料が、酸化アルミニウムであることを特徴とする圧電アクチュエータである。
かかる第６の態様によれば、水分透過率の極めて低い絶縁膜を形成できるため、水分に起因する圧電素子の破壊を確実に防止できる。
【００１５】
本発明の第７の態様は、
上記第１の態様乃至第６の態様の何れか一つに記載する圧電アクチュエータを圧力発生室の液体をノズル開口から吐出させるための駆動源として用いる液体噴射ヘッドを備えたことを特徴とする液体噴射装置である。
かかる第７の態様によれば、安定した液体吐出を行うことができる液体噴射ヘッドを備えているので、信頼性の高い液体噴射装置を提供することができる。
【００１６】
本発明の第８の態様は、
一方の電極を介して振動板と一体となった圧電素子の外部を絶縁膜で覆う工程と、
前記圧電素子の他方の電極との電気的な導通を確保するためのコンタクトホールを、前記絶縁膜を薄く残してこの絶縁膜に形成する工程と、
前記他方の電極に接続されるリード電極を形成する工程と、
前記一方の電極と他方の電極との間に十分な電圧を印加して前記コンタクトホールに残った絶縁膜を破壊して除去する工程とを有することを特徴とする圧電アクチュエータの作製方法である。
かかる第８の態様によれば、水分透過率の低い絶縁膜によって圧電体層が覆われているため、水分が圧電体層と接触するのを防止することができる。この結果、水分に起因する圧電体層の劣化を長期に亘って確実に防止することができる。
また、コンタクトホールは先ず絶縁膜を薄く残した状態で形成するので、下地である電極等の表面を傷めることもない。さらに、その後残存する絶縁膜を電圧の印加により破壊しているので、絶縁膜で圧電素子に対する電気電導が阻害されることはない。この結果、絶縁膜の除去に伴う下地の損傷を生起することなく電極を介しての良好な電気電導を確保し得る。
【００１７】
本発明の第９の態様は、
上記第８の態様に記載する圧電アクチュエータの作製方法において、
前記絶縁膜のコンタクトホールは、イオンミリング法により絶縁膜を除去して形成することを特徴とする圧電アクチュエータの作製方法である。
かかる第９の態様によれば、リード電極を介しての良好な電気電導を確保し得る。また、このときのミリングレートを制御することで残す絶縁膜の膜厚を容易に調整し得る。
【００１８】
本発明の第１０の態様は、
上記第８の態様に記載する圧電アクチュエータの作製方法において、
前記絶縁膜は、前記一方の電極と他方の電極との間に直流電圧を印加して破壊した後、さらに交流電圧を印加して破壊するようにしたことを特徴とする圧電アクチュエータの作製方法である。
かかる第１０の態様によれば、直流電圧の印加の際に残渣として残った絶縁膜も完全に除去し得る。
【発明を実施するための最良の形態】
【００１９】
以下に本発明を実施形態に基づいて詳細に説明する。
＜実施形態１＞
図１は、本発明の実施形態１に係るインクジェット式記録ヘッドを示す分解斜視図であり、図２は、図１の平面図及び断面図である。
【００２０】
本形態は、特に図２（ｂ）に明示するように、一端部が上電極膜８０に直接接触して外部の全体が絶縁膜１００で覆われている第１のリード電極９０と、前記絶縁膜１００に設けたコンタクトホール１００ａを介して一端部が前記第１のリード電極９０の他端部に接触している第２のリード電極９１とを有するものである。
【００２１】
さらに、詳言すると図１乃至図２に記載する通り、流路形成基板１０は、本実施形態では面方位（１１０）のシリコン単結晶基板からなり、その一方の面には予め熱酸化により形成した二酸化シリコンからなる、厚さ１〜２μｍの弾性膜５０が形成されている。流路形成基板１０には、複数の圧力発生室１２がその幅方向に並設されている。また、流路形成基板１０の圧力発生室１２の長手方向外側の領域には連通部１３が形成され、連通部１３と各圧力発生室１２とが、各圧力発生室１２毎に設けられたインク供給路１４を介して連通されている。なお、連通部１３は、後述する保護基板３０のリザーバ部３２と連通して各圧力発生室１２の共通のインク室となるリザーバ１１０の一部を構成する。インク供給路１４は、圧力発生室１２よりも狭い幅で形成されており、連通部１３から圧力発生室１２に流入するインクの流路抵抗を一定に保持している。
【００２２】
また、流路形成基板１０の開口面側には、各圧力発生室１２のインク供給路１４とは反対側の端部近傍に連通するノズル開口２１が穿設されたノズルプレート２０が接着剤や熱溶着フィルム等を介して固着されている。なお、ノズルプレート２０は、厚さが例えば、０．０１〜１ｍｍで、線膨張係数が３００℃以下で、例えば２．５〜４．５［×１０-6／℃］であるガラスセラミックス、シリコン単結晶基板又は不錆鋼などからなる。
【００２３】
一方、このような流路形成基板１０の開口面とは反対側には、上述したように、厚さが例えば約１．０μｍの弾性膜５０が形成され、この弾性膜５０上には、厚さが例えば、約０．４μｍの絶縁体膜５５が形成されている。さらに、この絶縁体膜５５上には、厚さが例えば、約０．２μｍの下電極膜６０と、厚さが例えば、約１．０μｍの圧電体層７０と、厚さが例えば、約０．０５μｍの上電極膜８０とが、後述するプロセスで積層形成されて、圧電素子３００を構成している。ここで、圧電素子３００は、下電極膜６０、圧電体層７０及び上電極膜８０を含む部分をいう。一般的には、圧電素子３００の何れか一方の電極を共通電極とし、他方の電極及び圧電体層７０を各圧力発生室１２毎にパターニングして構成する。そして、ここではパターニングされた何れか一方の電極及び圧電体層７０から構成され、両電極への電圧の印加により圧電歪みが生じる部分を圧電体能動部３２０という。本実施形態では、下電極膜６０は圧電素子３００の共通電極とし、上電極膜８０を圧電素子３００の個別電極としているが、駆動回路や配線の都合でこれを逆にしても支障はない。何れの場合においても、各圧力発生室毎に圧電体能動部が形成されていることになる。また、ここでは、圧電素子３００と当該圧電素子３００の駆動により変位が生じる振動板とを合わせて圧電アクチュエータと称する。
【００２４】
例えば、本実施形態では、図３に示すように、下電極膜６０は、圧力発生室１２の長手方向では圧力発生室１２に対向する領域内に形成され、複数の圧力発生室１２に対応する領域に連続的に設けられている。また、下電極膜６０は、圧力発生室１２の列の外側で流路形成基板１０の端部近傍まで延設され、それらの先端部は、後述する駆動ＩＣ１２０から延設された接続配線１３０が接続される接続部６０ａとなっている。圧電体層７０及び上電極膜８０は、基本的には圧力発生室１２に対向する領域内に設けられているが、圧力発生室１２の長手方向では、下電極膜６０の端部よりも外側まで延設されており、下電極膜６０の端面は圧電体層７０によって覆われている。そして、圧力発生室１２の長手方向端部近傍には、圧電体層７０を有するが実質的に駆動されない圧電体非能動部３３０が形成されている。また、各圧電素子３００を構成する上電極膜８０の一端部近傍には第１のリード電極９０の一端部がそれぞれ接続されている。これらの第１のリード電極９０は、本実施形態では、圧力発生室１２の外側の圧電体非能動部３３０上から絶縁体膜５５上に延設されている。
【００２５】
また、第１のリード電極９０には、無機絶縁材料からなる絶縁膜１００を介して第２のリード電極９１がそれぞれ接続されている。ここで、第１のリード電極９０と第２のリード電極９１との電気的な導通は絶縁膜１００に設けたコンタクトホール１００ａを介して第２のリード電極９１の一端部が第１のリード電極９０の他端部である端子部９０ａに接触することにより確保してある。ただ、絶縁膜１００のコンタクトホール１００ａは、例えばイオンミリング法により好適に形成することができるが、加工が十分でなく絶縁膜１００が薄く残ってしまう場合がある。また、一旦コンタクトホール１００ａが貫通しても、その後、第１のリード電極９０の端子部９０ａの表面に酸化膜が形成されてしまう場合がある。これらの場合には、何れの場合も第２のリード電極９１と第１のリード電極９０との電気的な接触不良の原因となり、両者の接続部分で所定の電気電導度を確保することができない。
【００２６】
逆に、コンタクトホール１００ａの形成に伴う作業の際、絶縁膜１００の除去が過剰になると、下地である端子部９０ａを損傷してしまうという問題も生起する。
【００２７】
そこで、本形態において、コンタクトホール１００ａの形成に際しては最初、絶縁膜１００を薄く残しておく。このことにより、下地である端子部９０ａの損傷を未然に防止することができる。
【００２８】
一方、コンタクトホール１００ａに残った絶縁膜１００は、当該圧電アクチュエータの完成後、下電極膜６０の接続部６０ａと第２のリード電極９１の接続部９１ａとの間に十分な電圧を印加することにより破壊して第１のリード電極９０と第２のリード電極９１との良好な電気電導度を確保する。ここで、前記下電極膜６０の接続部６０ａと前記第２のリード電極９１の接続部９１ａとの間に印加する電圧は直流、交流の何れでもよく、さらには直流電圧の印加後に交流電圧を印加しても良い。
【００２９】
第２のリード電極９１は、流路形成基板１０の端部近傍まで延設され、その端部近傍は、下電極膜６０の接続部６０ａと同様に、接続配線１３０が接続される接続部９１ａとなっている。
【００３０】
ここで、絶縁膜１００は、圧電素子３００を構成する各層、第１のリード電極９０及び第２のリード電極９１のパターン領域に設けられている。そして、少なくとも圧電素子３００及び第１のリード電極９０は、第１のリード電極９０の端子部９０ａを除いてこの絶縁膜１００によって覆われている。例えば、本実施形態では、絶縁膜１００が、圧電素子３００の列の外側の下電極膜６０上まで連続的に設けられており、圧電素子３００及び第１のリード電極９０と共に下電極膜６０も、接続部６０ａを除いて絶縁膜１００によって覆われている。
【００３１】
また上述したように、絶縁膜１００は第２のリード電極９１のパターン領域まで連続的に設けられている。すなわち、絶縁膜１００は、流路形成基板１０の端部近傍まで連続的に設けられており、第２のリード電極９１の接続部９１ａもこの絶縁膜１００上に位置している。
【００３２】
なお、絶縁膜１００の材料は、無機絶縁材料であれば、特に限定されず、例えば、酸化シリコン（ＳｉＯｘ）、酸化タンタル（ＴａＯｘ）、酸化アルミニウム（ＡｌＯｘ）等が挙げられるが、特に、無機アモルファス材料である酸化アルミニウム（ＡｌＯｘ）を用いるのが好ましい。絶縁膜１００の材料として酸化アルミニウムを用いた場合、絶縁膜１００が、１００ｎｍ程度の薄膜で形成されていても、高湿度環境下での水分透過を十分に防ぐことができる。なお、絶縁膜の材料として、例えば、樹脂等の有機絶縁材料を用いるとなると、上記無機絶縁材料の絶縁膜と同程度の薄さでは、水分透過を十分に防ぐことができない。また、水分透過を防ぐために絶縁膜の膜厚を厚くすると、圧電素子の運動を妨げるという事態を招く虞がある。また、上記無機絶縁材料であれば、圧電素子へ電圧を印加した際に、コンタクトホール１００ａの絶縁膜１００を確実に破壊できる。
【００３３】
以上説明したように、絶縁膜１００によって圧電素子３００及び第１のリード電極９０の表面を覆うと共に、絶縁膜１００上に設けられた第２のリード電極９１に接続配線１３０との接続部９１ａを設けるようにすることで、圧電体層７０の水分（湿気）に起因する破壊を確実に防止することができる。すなわち、圧電素子３００及び第１のリード電極９０は、端子部９０ａを除いて第２のリード電極９１のパターン領域まで連続する絶縁膜１００によって覆われている。また第１のリード電極９０の端子部９０ａは、第２のリード電極９１によって塞がれている。したがって、水分は、絶縁膜１００の端部からしか侵入することはなく、仮に侵入した場合でも、圧電体層７０まで水分が達するのを実質的に防止することができ、圧電体層７０の水分に起因する破壊をより確実に防止することができる。
【００３４】
さらに、第２のリード電極９１の接続配線１３０との接続部９１ａの下側にも絶縁膜１００が設けられていることで、第２のリード電極９１の密着性が高まるという効果もある。これにより、例えば、ワイヤボンディング等により接続配線１３０を第２のリード電極９１に接続する際等に、第２のリード電極９１の剥がれ等の不良が発生するのを防止することもできる。
【００３５】
また、コンタクトホール１００ａの加工に伴い、下地である端子部９０ａを損傷することもなく、同時にコンタクトホール１００ａを介しての第２のリード電極９１と第１のリード電極９０との電気的な接続も良好に行うことができる。
【００３６】
なお、本実施形態では、連通部１３近傍まで延設された下電極膜６０の先端部が接続配線１３０との接続部６０ａとなっているが、例えば、図４に示すように、下電極膜６０に電気的に接続される第１のリード電極９０Ａを、列設された圧電素子３００の外側で圧電素子３００の長手方向外側の領域まで延設すると共に、第２のリード電極９１Ａを流路形成基板１０の端部近傍まで延設し、その先端部を接続配線１３０が接続される接続部９１ｂとしてもよい。そして、この場合には、第１のリード電極９０，９０Ａの端子部９０ａを除いて、圧電素子３００を構成する各層、第１のリード電極９０，９０Ａ及び第２のリード電極９１，９１Ａのパターン領域を絶縁膜１００で覆うようにする。
【００３７】
また、流路形成基板１０上の圧電素子３００側の面には、圧電素子３００に対向する領域にその運動を阻害しない程度の空間を確保可能な圧電素子保持部３１を有する保護基板３０が接着剤３５を介して接合されている。圧電素子３００は、この圧電素子保持部３１内に形成されているため、外部環境の影響を殆ど受けない状態で保護されている。ここで、第１のリード電極９０の端子部９０ａは、圧電素子保持部３１の外に配置されていることが望ましい。すなわち、保護基板３０を絶縁膜１００上に接着することで、保護基板３０と流路形成基板１０との接着強度を向上することができる。
【００３８】
また、保護基板３０には、流路形成基板１０の連通部１３に対応する領域にリザーバ部３２が設けられている。このリザーバ部３２は、本実施形態では、保護基板３０を厚さ方向に貫通して圧力発生室１２の並設方向に沿って設けられており、上述したように流路形成基板１０の連通部１３と連通されて各圧力発生室１２の共通のインク室となるリザーバ１１０を構成している。
【００３９】
なお、保護基板３０の材料としては、例えば、ガラス、セラミックス材料、金属、樹脂等が挙げられるが、流路形成基板１０の熱膨張率と略同一の材料で形成されていることがより好ましく、本実施形態では、流路形成基板１０と同一材料のシリコン単結晶基板を用いて形成した。
【００４０】
また、保護基板３０上には、封止膜４１及び固定板４２とからなるコンプライアンス基板４０が接合されている。封止膜４１は、剛性が低く可撓性を有する材料（例えば、厚さが６μｍのポリフェニレンサルファイド（ＰＰＳ）フィルム）からなり、この封止膜４１によってリザーバ部３２の一方面が封止されている。また、固定板４２は、金属等の硬質の材料（例えば、厚さが３０μｍのステンレス鋼（ＳＵＳ）等）で形成される。この固定板４２のリザーバ１１０に対向する領域は、厚さ方向に完全に除去された開口部４３となっているため、リザーバ１１０の一方面は可撓性を有する封止膜４１のみで封止されている。
【００４１】
このような本実施形態のインクジェット式記録ヘッドでは、図示しない外部インク供給手段からインクを取り込み、リザーバ１１０からノズル開口２１に至るまで内部をインクで満たした後、駆動ＩＣ１２０からの記録信号に従い、圧力発生室１２に対応するそれぞれの下電極膜６０と上電極膜８０との間に電圧を印加し、弾性膜５０、絶縁体膜５５、下電極膜６０及び圧電体層７０をたわみ変形させることにより、各圧力発生室１２内の圧力が高まりノズル開口２１からインク滴が吐出する。
【００４２】
ここで、このようなインクジェット式記録ヘッドの製造方法について、図５〜図７を参照して説明する。なお、図５〜図７は、圧力発生室１２の長手方向の断面図である。まず、図５（ａ）に示すように、シリコンウェハである流路形成基板用ウェハ１４０を約１１００℃の拡散炉で熱酸化し、その表面に弾性膜５０を構成する二酸化シリコン膜５１を形成する。なお、本実施形態では、流路形成基板１０として、板厚が約６２５μｍと比較的厚く剛性の高いシリコンウェハを用いている。次いで、図５（ｂ）に示すように、弾性膜５０（二酸化シリコン膜５１）上に、ジルコニウム（Ｚｒ）層を形成後、例えば、５００〜１２００℃の拡散炉で熱酸化して酸化ジルコニウム（ＺｒＯ２）からなる絶縁体膜５５を形成する。次いで、図５（ｃ）に示すように、例えば、白金とイリジウムとを絶縁体膜５５上に積層することにより下電極膜６０を形成後、この下電極膜６０を所定形状にパターニングする。
【００４３】
次に、図５（ｄ）に示すように、例えば、チタン酸ジルコン酸鉛（ＰＺＴ）等からなる圧電体層７０と、例えば、イリジウムからなる上電極膜８０とを流路形成基板用ウェハ１４０の全面に形成する。次いで、図６（ａ）に示すように、圧電体層７０及び上電極膜８０を、各圧力発生室１２に対向する領域にパターニングして圧電素子３００を形成する。
【００４４】
次に、図６（ｂ）に示すように、第１のリード電極９０を形成する。具体的には、流路形成基板用ウェハ１４０上に、所定の金属材料、例えば、本実施形態では、アルミニウム（Ａｌ）からなる金属層９５を全面に形成する。そして、例えば、レジスト等からなるマスクパターン（図示なし）を介して金属層９５を各圧電素子３００毎にパターニングすることにより第１のリード電極９０が形成される。なお、本実施形態では、第１のリード電極９０は、アルミニウムからなる金属層９５のみからなるが、これに限定されず、例えば、チタンタングステン（ＴｉＷ）からなる密着層を介して金属層９５を設け、第１のリード電極９０がこの密着層と金属層９５とで構成されるようにしてもよい。
【００４５】
次に、図６（ｃ）に示すように、例えば、酸化アルミニウム（Ａｌ２Ｏ３）からなる絶縁膜１００を形成すると共に所定形状にパターニングする。すなわち、絶縁膜１００を流路形成基板用ウェハ１４０の全面に形成し、その後、下電極膜６０の接続部６０ａに対向する領域の絶縁膜１００を除去すると共に、第１のリード電極９０の端子部９０ａに対向する領域の絶縁膜１００を除去してコンタクトホール１００ａを形成する。この際、コンタクトホール１００ａの絶縁膜１００は薄く残しておき、下地である端子部９０ａの損傷を未然に防止する。
【００４６】
なお、本実施形態では、接続部６０ａ及び端子部９０ａに対向する領域と共に、圧電素子３００を構成する各層及び第１のリード電極９０、並びに後述する工程で形成される第２のリード電極９１のパターン領域以外も除去するようにしている。勿論、絶縁膜１００は、接続部６０ａ及び端子部９０ａに対向する領域のみが除去されていてもよい。なお、絶縁膜１００の除去方法は、特に限定されないが、例えば、イオンミリング等のドライエッチングを用いることが好ましい。これにより、絶縁膜１００を選択的に良好に除去することができる。
【００４７】
次に、第２のリード電極９１を形成する。例えば、本実施形態では、図６（ｄ）に示すように、流路形成基板用ウェハ１４０の全面に亘って、例えば、チタンタングステン（ＴｉＷ）からなる密着層９６を形成し、この密着層９６上の全面に、例えば、金（Ａｕ）等からなる金属層９７を形成する。その後、マスクパターン（図示なし）を介して金属層９７を各圧電素子３００毎にパターニングし、さらに密着層９６をエッチングによりパターニングすることによって第２のリード電極９１が形成される。
【００４８】
次いで、図７（ａ）に示すように、流路形成基板用ウェハ１４０の圧電素子３００側に、シリコンウェハであり複数の保護基板３０となる保護基板用ウェハ１５０を接合する。なお、この保護基板用ウェハ１５０は、例えば、６２５μｍ程度の厚さを有するため、流路形成基板用ウェハ１４０の剛性は、保護基板用ウェハ１５０を接合することによって著しく向上することになる。
【００４９】
次いで、図７（ｂ）に示すように、流路形成基板用ウェハ１４０をある程度の厚さとなるまで研磨した後、さらにフッ酸と硝酸の混合水溶液によってウェットエッチングすることにより流路形成基板用ウェハ１４０を所定の厚みにする。例えば、本実施形態では、約７０μｍ厚になるように流路形成基板用ウェハ１４０をエッチング加工した。次いで、図７（ｃ）に示すように、流路形成基板用ウェハ１４０上に、例えば、窒化シリコン（ＳｉＮｘ）からなるマスク膜５２を新たに形成し、所定形状にパターニングする。そして、このマスク膜５２を介して流路形成基板用ウェハ１４０を異方性エッチングすることにより、流路形成基板用ウェハ１４０に圧力発生室１２、連通部１３及びインク供給路１４等を形成する。
【００５０】
なお、その後は、流路形成基板用ウェハ１４０及び保護基板用ウェハ１５０の外周縁部の不要部分を、例えば、ダイシング等により切断することによって除去する。そして、流路形成基板用ウェハ１４０の保護基板用ウェハ１５０とは反対側の面にノズル開口２１が穿設されたノズルプレート２０を接合すると共に、保護基板用ウェハ１５０にコンプライアンス基板４０を接合し、流路形成基板用ウェハ１４０等を図１に示すような一つのチップサイズの流路形成基板１０等に分割することによって、本実施形態のインクジェット式記録ヘッドとなる。
【００５１】
最後に、下電極膜６０の接続部６０ａと第２のリード電極９１の接続部９１ａとの間に十分な電圧を印加することによりコンタクトホール１００ａに残存する絶縁膜１００を破壊して第１のリード電極９０と第２のリード電極９１との良好な電気電導度を確保する。ここで、前記下電極膜６０の接続部６０ａと前記第２のリード電極９１の接続部９１ａとの間に印加する電圧は直流、交流の何れでもよく、さらには直流電圧の印加後に交流電圧を印加しても良いことは前にも述べた。ただ、直流電圧の印加後に交流電圧を印加した場合には、最も良好に接続部６０ａ、９１ａ間の電気電導度を確保し得る。すなわち、電圧を印加して絶縁膜１００を破壊する場合、直流による一方向の電圧の印加では、まばらに膜残りを生起してしまうことがあり、この場合には十分な電導度を確保することができない。かかる場合でもその後に双方向の交流電圧を印加することにより膜残りを完全に除去して良好な電導度を確保し得る。これは、交流電圧のみを印加した場合にも同様の現象は発生していると考えられる。
【００５２】
図８は直流電圧を印加する前後でいくつかのノズルに関し導通率を測定したグラフである。同図を参照すれば、この場合には、電圧を印加しなかった場合には、４箇所の不良導通率が発生しているのに対し電圧を印加した場合には全ての箇所で良好な導通率が確保されている。
【００５３】
一方、図９は直流電圧を印加前、直流電圧の印加後、直流電圧の印加後にさらに交流電圧を印加した場合においていくつかのノズルに関し導通率を測定したグラフである。同図を参照すれば、この場合には、単に直流電圧を印加しただけでは多くの箇所で低い導通率となっている。これは、これらの各部分で膜残りが発生しているためであると考えられる。これに対し、さらに交流電圧を印加した場合には、全ての箇所で良好な導通率が確保されている。これは交流の印加により膜残りを完全に除去し得たためであると考えられる。
【００５４】
＜実施形態２＞
図１０は、実施形態２に係るインクジェット式記録ヘッドの平面図及び断面図である。本実施形態は、圧電素子３００が絶縁膜１００と共にもう一層の絶縁膜１０１によっても覆われるようにしたものである。すなわち、本実施形態では、図８に示すように、第１のリード電極９０の下側に、例えば酸化アルミニウム等からなる他の絶縁膜１０１が形成され、第１のリード電極９０は、この他の絶縁膜１０１上に設けられてコンタクトホール１０１ａを介して上電極膜８０に接続されている。すなわち、第１のリード電極９０は、コンタクトホール１０１ａを介して上電極膜８０との間の電気的な導通を確保するようになっている。
【００５５】
絶縁膜１０１上には、さらに絶縁膜１００が形成されて、圧電素子３００が、これら絶縁膜１００及び他の絶縁膜１０１によって覆われている以外は、実施形態１と同様である。すなわち、第２のリード電極９１は絶縁膜１００に設けたコンタクトホール１００ａを介して第１のリード電極９０との電気的な導通を確保するようになっている。
【００５６】
このような構成では、圧電素子３００が、絶縁膜１００及び他の絶縁膜１０１の２層によって覆われ、圧電体層７０の水分（湿気）との接触が防止されているため、圧電体層７０の水分（湿気）に起因する破壊をさらに確実に防止することができる。
【００５７】
なお、コンタクトホール１０１ａもコンタクトホール１００ａと同様の手順で形成する。すなわち、先ず、薄く絶縁膜１０１を残しておき、その後電圧を印加して残した薄膜を除去している。ここで、薄膜除去のために印加する電圧は、前記第１の実施の形態の場合と全く同様であり、直流、交流の何れでもよく、さらには直流電圧の印加後に交流電圧を印加しても良い。また、それぞれの電圧印加の態様に対する作用・効果も前記第１の実施の形態の場合と全く同様に考えることができる。
【００５８】
（他の実施形態）
以上、本発明の各実施形態を説明したが、本発明は、上述した実施形態に限定されるものではない。例えば、上述した実施形態では、圧電素子３００が保護基板３０の圧電素子保持部３１内に形成されているが、これに限定されず、勿論、圧電素子３００は露出されていてもよい。この場合でも、圧電素子３００、第１のリード電極９０及び第２のリード電極９１のパターン領域が、無機絶縁材料からなる絶縁膜１００によって覆われているため、水分（湿気）に起因する圧電体層７０の破壊は確実に防止される。また、例えば、上述した実施形態では、下電極膜６０の接続部６０ａ及び第１のリード電極９０の端子部９０ａが、圧電素子３００の列の外側に設けられているが、これに限定されず、例えば、圧電素子３００の間から下電極膜６０又はリード電極９０Ａを引き出して、例えば、複数の接続部６０ａ又は端子部９０ａを設けるようにしてもよい。
【００５９】
なお、上述した実施形態のインクジェット式記録ヘッドは、インクカートリッジ等と連通するインク流路を具備する記録ヘッドユニットの一部を構成して、インクジェット式記録装置に搭載される。図１１は、そのインクジェット式記録装置の一例を示す概略図である。図１１に示すように、インクジェット式記録ヘッドを有する記録ヘッドユニット１Ａ及び１Ｂは、インク供給手段を構成するカートリッジ２Ａ及び２Ｂが着脱可能に設けられ、この記録ヘッドユニット１Ａ及び１Ｂを搭載したキャリッジ３は、装置本体４に取り付けられたキャリッジ軸５に軸方向移動自在に設けられている。この記録ヘッドユニット１Ａ及び１Ｂは、例えば、それぞれブラックインク組成物及びカラーインク組成物を吐出するものとしている。そして、駆動モータ６の駆動力が図示しない複数の歯車およびタイミングベルト７を介してキャリッジ３に伝達されることで、記録ヘッドユニット１Ａ及び１Ｂを搭載したキャリッジ３はキャリッジ軸５に沿って移動される。一方、装置本体４にはキャリッジ軸５に沿ってプラテン８が設けられており、図示しない給紙ローラなどにより給紙された紙等の記録媒体である記録シートＳがプラテン８上を搬送されるようになっている。
【００６０】
また、上述した実施形態においては、本発明の液体噴射ヘッドの一例としてインクジェット式記録ヘッドを説明したが、液体噴射ヘッドの基本的構成は上述したものに限定されるものではない。本発明は、広く液体噴射ヘッドの全般を対象としたものであり、インク以外の液体を噴射するものにも勿論適用することができる。その他の液体噴射ヘッドとしては、例えば、プリンタ等の画像記録装置に用いられる各種の記録ヘッド、液晶ディスプレー等のカラーフィルタの製造に用いられる色材噴射ヘッド、有機ＥＬディスプレー、ＦＥＤ（面発光ディスプレー）等の電極形成に用いられる電極材料噴射ヘッド、バイオｃｈｉｐ製造に用いられる生体有機物噴射ヘッド等が挙げられる。
【図面の簡単な説明】
【００６１】
【図１】実施形態１に係る記録ヘッドの分解斜視図である。
【図２】実施形態１に係る記録ヘッドの平面図及び断面図である。
【図３】実施形態１に係る配線構造を示す平面図である。
【図４】実施形態１に係る配線構造の変形例を示す平面図である。
【図５】実施形態１に係る記録ヘッドの製造工程を示す断面図である。
【図６】実施形態１に係る記録ヘッドの製造工程を示す断面図である。
【図７】実施形態１に係る記録ヘッドの製造工程を示す断面図である。
【図８】直流電圧を印加する前後の導通率を示すグラフである。
【図９】図８の場合にさらに交流電圧を印加した場合を追加したグラフである。
【図１０】実施形態２に係る記録ヘッドの平面図及び断面図である。
【図１１】一実施形態に係る記録装置の概略図である。
【符号の説明】
【００６２】
１０  流路形成基板、  １２  圧力発生室、  ２０  ノズルプレート、  ２１  ノズル開口、  ３０  保護基板、  ３１  圧電素子保持部、  ３２  リザーバ部、  ４０  コンプライアンス基板、  ５０  弾性膜、  ５５  絶縁体膜、  ６０  下電極膜、  ７０  圧電体膜、  ８０  上電極膜、  １００  絶縁膜、１１０  リザーバ、  １２０  駆動ＩＣ、  １３０  接続配線、  １４０  流路形成基板用ウェハ、  １５０  保護基板用ウェハ、  ３００  圧電素子
【図１】
2006123518.tif 000003
【図２】
2006123518.tif 000004
【図３】
2006123518.tif 000005
【図４】
2006123518.tif 000006
【図５】
2006123518.tif 000007
【図６】
2006123518.tif 000008
【図７】
2006123518.tif 000009
【図８】
2006123518.tif 000010
【図９】
2006123518.tif 000011
【図１０】
2006123518.tif 000012
【図１１】
2006123518.tif 000013